【事件の表示】
　特願２００３−１４３８４９「炭化水素の水素化処理触媒組成物の製造方法」拒絶査定不服審判事件〔平成１６年１２月９日出願公開、特開２００４−３４４７５４〕について、次のとおり審決する。
【結　論】
　本件審判の請求は、成り立たない。
【理　由】
第１　手続きの経緯
　本願は、平成１５年５月２１日の出願であって、平成２１年１月２１日付けで拒絶理由通知が通知され、同年３月２７日付けで意見書および手続補正書が提出されたが、同年８月４日付けで拒絶査定されたので、同年１１月１１日付けで拒絶査定不服審判が請求されると共に、同日付けで手続補正書により明細書および特許請求の範囲が補正され、平成２３年９月２０日付けで特許法第１６４条３項に基づく報告書を引用した審尋がなされたが、回答書が提出されなかったものである。
                         　
第２　本願発明
　平成２１年１１月１１日付けの補正は、明細書および特許請求の範囲の記載を補正するものであって、特許請求の範囲の補正は、請求項１について、補正前の請求項２を引用する請求項３を新たに請求項１とするものである。このため、本件の補正は、請求項の削除を目的とするもの（平成１８年法律第５５号改正附則第３条第１項によりなお従前の例によるとされる同法による改正前の特許法第１７条の２第４項第１号）であり、補正の要件を充足する。
　そこで、本願の請求項１に係る発明（以下「本願発明」という）は、次のとおりのものである。
「多孔性無機酸化物担体に活性金属成分（周期律表第８族貴金属を除く）を含有する含浸溶液（周期律表第６族金属の少なくとも一種の金属化合物、周期律表第８族金属の少なくとも一種の金属化合物及び糖誘導体を含有する含浸溶液を除く）を含浸した後、マイクロ波を照射する炭化水素の水素化処理触媒組成物の製造方法において、
　前記マイクロ波の周波数が２．４５ＧＨｚであり、前記活性金属成分が周期律表第６Ａ族金属および周期律表第８族卑金属から選ばれた少なくとも一種の金属成分であり、かつ前記含浸溶液がキレート剤およびリン化合物を含有するものであることを特徴とする炭化水素の水素化処理触媒組成物の製造方法。」
                                     　
第３　刊行物に記載された発明
１　引用例１について
（１）引用例１に記載された事項
　本願出願日前に頒布され、原査定の拒絶の理由で引用された特表平１０−５００８９１号公報（以下「引用例１」という）には、次の事項が記載されている。
（ア）「本発明は、全体として、一種以上の触媒的に活性な金属によって含浸された、γ−アルミナ含有基体を基にした高活性触媒、それらを製造するための方法、及びそれらの使用に関する。」（第９頁５〜７行）
（イ）「生成する高活性触媒は、・・・広範囲の分野において用途を見い出す。特に好ましい用途は、水素化脱窒素、水素化脱硫及び水素化脱金属における第一段階水素化分解触媒としてである。」（第１２頁下から７〜５行）
（ウ）「触媒的に活性な金属
  ・・・本発明の明細書においては、“触媒的に活性な金属”は、金属それら自体並びに金属化合物の両方を含む。・・・典型的には、触媒的に活性な金属は、VIＢ族金属、VIII族金属及びこれらの組み合わせから成る群から選ばれた遷移金属である。」（第１３頁１０〜１８行）
（エ）「触媒的に活性な金属で含浸された、γ−アルミナ及び無定形アルミナを含んで成る担体（触媒組成物）の活性は、
　　(1)担体液体中のキレート化剤との接触によって前記触媒組成物を濡らすこと；
　　(2)濡れている間に、このようにして濡らされた基体を熟成させること；
　　(3)担体液体を実質的に揮発させる温度でそして条件下で、このようにして熟成された基体を乾燥させること；
　　(4)このようにして乾燥された基体を焼成させること
のステップによって本発明に従って改善される。
　この方法における使用のために適切なキレート化剤は、遷移金属及びアルミニウムと一層安定な錯体を形成しそして、結果として、それらに関して高い安定度定数を有することが知られているものを含む。本発明における使用のために特に好ましいのは、エチレンジアミン四酢酸（ＥＤＴＡ）及びそれらの誘導体、例えば、・・・もまた適切である。」（第１５頁下から９行〜第１６頁８行）
（オ）「実施例１
  ・・・アルミナ触媒支持体を、ステンレススチールのバスケットの中に置きそして１８００ｍｌの水性含浸溶液の中に浸漬させた。溶液’Ａ’として識別されるこの含浸溶液は、・・・三酸化モリブデン及び・・・酸化ニッケルをリン酸の薄い溶液・・・中に溶かすことによって製造した。この溶液に・・・固体ＥＤＴＡを添加した。」（第１８頁１５〜２６行）
（カ）「実施例３
  １００グラムの実施例１中で述べたアルミナ支持体を、・・・三酸化モリブデン、・・・酸化ニッケル及び・・五酸化リンから成る・・・溶液’Ｃ’を二アンモニウムＥＤＴＡの・・・溶液・・・添加することによって製造された溶液’Ｂ’によって支持体の細孔構造を飽和させることによって含浸させた。次に、この物質を、２時間の間熟成させ、そして二つのステッププロセス、即ち、まず２５０°Ｆ（１２１℃）で２時間の間そして次に５００°Ｆ（２６０℃）で更に２時間の間乾燥させた。」（第２１頁１２〜２０行）
　　　　　　　　　　　　　　　　　　　　　　　
（２）引用例１に記載された発明
　記載事項（ア）によれば、引用例１には、触媒的に活性な金属の溶液によって含浸されたアルミナ含有基体からなる触媒が記載されており、同（ウ）によれば、触媒活性金属には周期律表の６属および８属の金属が含まれ、同（イ）によれば、該触媒は、水素化脱硫における第１段階水素化分解触媒としての用途がある。
　また、記載事項（エ）には、該触媒の製造方法が記載されており、アルミナ担体を、触媒活性金属とキレート化剤を含む液体で濡らし、熟成後に乾燥・焼成することからなっている。そして、キレート化剤により、アルミナ担体上に安定な遷移金属錯体が形成されるものとすることができる。
　さらに、記載事項（オ）（カ）に示される実施例１および３によれば、含浸液は、触媒活性金属としてニッケル、モリブデンが使用され、これは、本願発明の実施例でも使用されているので、「周期律表第６Ａ族金属および周期律表第８族卑金属から選ばれた金属成分」である。含浸液は、さらに、リン酸、五酸化リン等のリン化合物およびキレート化剤としてＥＤＴＡを含んでいる。
　したがって、引用例１には次の発明（以下「引用例１発明」という。）が記載されているとすることができる。
「アルミナ含有基体に触媒活性金属溶液を含浸処理して水素化脱硫における第１段階水素化分解触媒を製造するにあたり、含浸液は、ニッケル、モリブデン等の周期律表第６Ａ族金属および周期律表第８族卑金属から選ばれた金属成分、キレート化剤およびリン化合物からなり、含浸処理の後に乾燥および焼成を行うことからなる触媒組成物の製造方法」
                                　
２　引用例２について
（１）引用例２に記載された事項
　同じく特開平９−８５１０４号公報（以下「引用例２」という）には、次の事項が記載されている。
（ア）「本発明は、ディーゼル機関等の燃焼機関から排出される排気ガス中に含まれる炭化水素、可燃性炭素微粒子等を酸化反応させて除去する排ガス浄化用フィルターの製造方法、・・・に関するものである。」【０００１】
（イ）「本発明は・・・、触媒が均一に担持され、必要な活性を得るための触媒の担持量を少なくすることができ、また、再生時に温度勾配の小さく、耐熱応力性に優れ耐久性を著しく向上させることができる排ガス浄化用フィルターの製造方法の提供、及び耐久性に優れた排ガス浄化装置の提供を目的とする。」【０００４】
（ウ）「・・・本発明の請求項１に記載の排ガス浄化用フィルターの製造方法は、触媒を担持した排ガス浄化用フィルターの製造方法であって、フィルターに触媒を担持する担持過程中での乾燥工程が、マイクロ波乾燥器を用い、その出力が含水分量１０００ｇ±５００ｇあたり４０００ワット以上で行われる構成を有している。」【０００５】
（エ）「・・・排ガス浄化用フィルターの製造方法は、・・・フィルターに触媒組成のイオンを含む水溶液を含浸する含浸工程において、・・・が水溶液に添加されている構成を有している。」【０００７】
（オ）「ここで、フィルターとしては、金属多孔体（又は金属発泡体）片端閉じ型のセラミックハニカムやセラミック多孔体（又は、セラミックフォーム）があげられる。」【００１３】
（カ）「以上の構成により、触媒担持過程中における乾燥工程で、マイクロ波乾燥、真空乾燥、真空昇華乾燥を得る工程を有しているので、水分を急速に系外へ飛散させることができるので、マイグレーションを防止し触媒をフィルターの系内に均一に担持させることができる。マイクロ波乾燥の後、電気炉で焼成を行うのでマイグレーションを更に防ぐことができるとともに、乾燥時間を短縮できる。」【００１４】
                   　
（２）引用例２に記載された発明
　記載事項（ア）（イ）によれば、引用例２には、触媒を担持した排ガス浄化用フィルターが記載されている。そして、同（ウ）（エ）（オ）には、該フィルターの製造方法が記載されており、セラミック多孔体に、触媒組成のイオンを含む水溶液を含浸し、マイクロ波乾燥機を用いて乾燥することからなっている。
　そして、同（カ）によれば、マイクロ波乾燥することの効果として、水分を急速に系外へ飛散させることができるので、触媒をフィルターの系内に均一に担持させることができる。
　したがって、引用例２には、次の発明（以下「引用例２発明」という）が記載されている。
「触媒を担持した排ガス浄化用フィルターの製造方法であって、セラミック多孔体に触媒組成物溶液を含浸し、乾燥工程をマイクロ波乾燥機を用いて行うことからなる方法」
                                 　
第４　対比と判断
１　対比
　本願発明と引用例１発明とを比較する。
　引用例１発明における触媒は、水素化脱硫における水素化分解に用いる触媒であるので、本願発明における炭化水素の水素化処理触媒組成物に相当する。
　そして、引用例１発明におけるアルミナ含有基体は、多孔質であるので本願発明における多孔性無機化合物担体に相当し、引用例１発明においても、これに活性触媒金属溶液を含浸して乾燥処理しているので、本願発明と共通の処理を行っている。
　また、引用例１発明において使用する活性金属成分を含有する含浸溶液は、周期律表第６Ａ族金属および周期律表第８族卑金属から選ばれた金属成分、キレート化剤およびリン化合物からなるので、本願発明とは含浸液の成分が共通する。
　なお、本願発明では、活性金属成分として「周期律表第８族貴金属を除く」とし、含浸溶液として「周期律表第６族金属の少なくとも一種の金属化合物、周期律表第８族金属の少なくとも一種の金属化合物及び糖誘導体を含有する含浸溶液を除く」としているが、引用例１発明で使用する含浸液は、これにより除かれるものではない。
　したがって、本願発明と引用例１発明との一致点と相違点は次のとおりとなる。
（１）一致点
　「多孔性無機酸化物担体に活性金属成分（周期律表第８族貴金属を除く）を含有する含浸溶液（周期律表第６族金属の少なくとも一種の金属化合物、周期律表第８族金属の少なくとも一種の金属化合物及び糖誘導体を含有する含浸溶液を除く）を含浸した後、乾燥する炭化水素の水素化処理触媒組成物の製造方法において、
　前記活性金属成分が周期律表第６Ａ族金属および周期律表第８族卑金属から選ばれた少なくとも一種の金属成分であり、かつ前記含浸溶液がキレート剤およびリン化合物を含有するものであることを特徴とする炭化水素の水素化処理触媒組成物の製造方法」
（２）相違点
　本願発明では、含浸処理後の乾燥工程において、周波数が２．４５ＧＨｚのマイクロ波による加熱を行うのに対し、引用例１発明では、加熱方法について具体的な記載がない点。
　　　　　　　　　　　　　
２　判断
　引用例２に示されるように、触媒を担持した排ガス浄化用フィルターの製造方法において、乾燥工程をマイクロ波乾燥機を用いておこなうことは、本願出願前に公知の技術である。そして、引用例２の記載事項（カ）によれば、マイクロ波乾燥することで、水分を急速に系外へ飛散させることができ、触媒をフィルターの系内に均一に担持させることができる。
　一方、担体上に触媒を均一に分散させることで触媒特性を改善することは、触媒の製造に関する技術分野では周知の技術課題であるので、引用例２発明に記載されたマイクロ波乾燥技術を引用例１発明に適用してみようとすることは、当業者であれば容易に想到するところである。２．４５ＧＨｚという特定周波数を設定することにも技術的に格別の意味はなく、その効果も格別のものとすることはできない。
　請求人は、排ガス処理業界で使用する技術と石油精製業界で使用する技術の相違を主張する。しかし、引用例２発明に関する技術は、触媒の製造における乾燥技術であり、排ガス処理用の触媒に特有の技術ではなく触媒製造一般に適用可能であるので、活性の高い触媒を製造しようとする当業者であれば、引用例２に記載されて技術を引用例１発明に適用してみようとすることは、容易になしうるところである。
                                  　
第５　むすび
　以上のとおり、本願の請求項１に係る発明は、特許法第２９条第２項の規定により特許を受けることができないものである。したがって、その余の請求項について論及するまでもなく、本願は拒絶すべきものである。
　よって、結論のとおり審決する。